(57)【要約】【課題】  直射日光などの強い光の下でも表示部に表示された情報を見ることができ、またその端部における金属層の酸化を防止できるミラーシート及びそれを備えた端末装置を提供する。【解決手段】  端末装置の表示部の一部又は全部を覆う透光性フィルム８と、透光性フィルム８の片面側に設けられた金属層１０とを具備しており、表示部の消灯時には外部から表示部へ入射する光を反射し、また表示部の点灯時には表示部から出射する光を透過するミラーシート２。金属層１０を、９６〜９９重量％の銀と、４〜１重量％のパラジウムとを含むように構成することにより、ミラーシート２の高い透過性を確保するとともに、金属層１０の酸化を防止することが可能となる。【選択図】  図１
2006035575.tif 000002
【特許請求の範囲】
【請求項１】
端末装置の表示部の一部又は全部を覆う透光性フィルムと、前記透光性フィルムの片面側に設けられた金属層とを具備し、前記表示部の消灯時には外部から前記表示部へ入射する光を反射し、また前記表示部の点灯時には前記表示部から出射する光を透過するミラーシートにおいて、
前記金属層は、銀及びパラジウムを含んでいることを特徴とするミラーシート。
【請求項２】
前記金属層は、９６〜９９重量％の銀と、４〜１重量％のパラジウムとを含んでいることを特徴とする請求項１に記載のミラーシート。
【請求項３】
前記金属層は、９８〜９９重量％の銀と、２〜１重量％のパラジウムとを含んでいることを特徴とする請求項２に記載のミラーシート。
【請求項４】
前記金属層は、プライマー処理層を介して前記透光性フィルムの片面側に設けられていることを特徴とする請求項１〜３のいずれかに記載のミラーシート。
【請求項５】
情報を表示する表示部を備えた端末装置であって、前記表示部の一部又は全部は、請求項１〜４のいずれかに記載のミラーシートで覆われていることを特徴とする端末装置。
【発明の詳細な説明】
【技術分野】
【０００１】
本発明は、端末装置の表示部をミラーとして用いることができるミラーシート及びそれを備えた端末装置に関する。
【背景技術】
【０００２】
近年、例えば携帯電話機等の端末装置の表示部に貼着することにより、表示部をミラー（手鏡）として用いることができるミラーシートが利用されている。表示部は、画像等の情報が表示されるディスプレイ部と、このディスプレイ部を点灯させるバックライト等の光源部とを備えている。端末装置を操作する時には、光源部が点灯することによりディスプレイ部が点灯し、また端末装置を操作しない時には、例えば省電力化のため、光源部が消灯することによりディスプレイ部が消灯する。
【０００３】
ディスプレイ部が点灯すると、ディスプレイ部から出射する光がミラーシートを透過するため、ディスプレイ部に表示された画像等の情報を鮮明に見ることができる。また、ディスプレイ部が消灯すると、外部からディスプレイ部へ入射した光がミラーシートにより反射されるため、ディスプレイ部には画像等の情報が表示されなくなるとともにディスプレイ部が鏡面（すなわち、ミラー）となり、ディスプレイ部を手鏡として用いることができる。したがって、ミラーシートを例えば携帯電話機のディスプレイ部に貼着すれば、携帯電話機に手鏡としての機能を持たせることができるため、携帯電話機を操作しない状態にてミラーシートに自分の顔等を映すことにより、外出先で髪型をチェックしたり、また化粧直しをしたりすることが可能となる（例えば、特許文献１参照）。
【０００４】
【特許文献１】特開２００２−２７１４５７号公報
【発明の開示】
【発明が解決しようとする課題】
【０００５】
しかしながら、上述のような従来のミラーシートでは、次のような問題がある。ミラーシートは、端末装置の表示部の一部又は全部を覆う透光性フィルムと、透光性フィルムの片面側に設けられた金属層とを具備している。従来のミラーシートでは、金属層は、１００重量％のアルミニウム（純アルミニウム）を透光性フィルムの表面に蒸着することにより形成されている。この時、ミラーシートの透過率は３８±５％（すなわち、３３〜４３％）、また反射率は３８±５％（すなわち、３３〜４３％）となる。この透過率では、直射日光などの強い光の下で端末装置を操作する場合には、ミラーシートにより反射される光の光量が過大になるとともに、ディスプレイ部から出射される光が金属層内で減衰するため、端末装置の操作時にはディスプレイ部に表示される画像等の情報が見えにくくなるという問題が生じていた。このため、晴天の日の屋外などで例えば携帯電話機を操作する場合、日陰又は屋内に移動して端末装置を操作しなければならず、屋外でも使用できるという携帯電話機の利便性を損なっていた。
【０００６】
また、金属層が、１００重量％の銀を透光性フィルムの表面に蒸着させることにより形成されているミラーシートも提案されているが、このミラーシートの透過率は４５±５％（すなわち、４０〜５０％）、また反射率は４５±５％（すなわち、４０〜５０％）となり、上記のようにアルミニウムを蒸着した金属層と比して、透過率及び反射率がともに増大する。したがって、直射日光などの強い光の下でも、ディスプレイ部から出射される光が金属層内で減衰するのを抑制することができるため、ディスプレイ部に表示される画像等の情報が見えにくくなるという問題は解消される。しかし、ミラーシートの端部においては金属層が外部に露出しており、また銀は酸化しやすい性質を有する金属であるため、ミラーシートの端部における金属層が、空気中の酸素と化学反応を起こすことにより腐食してしまう。したがって、ミラーシートの使用を開始してから僅か約１〜２週間で、ミラーシートの端部における金属層が酸化してミラーシートの端部が変色してしまい、短期間でミラーシートの品質が低下してしまうという問題が生じる。
【０００７】
本発明の目的は、直射日光などの強い光の下でも表示部に表示された情報を鮮明に見ることができ、またその端部における金属層の酸化を防止できるミラーシートを提供することである。
【０００８】
また、本発明の他の目的は、直射日光などの強い光の下でも表示部に表示された情報を鮮明に見ることができ、またその端部における金属層の酸化を防止できるミラーシートを備えた端末装置を提供することである。
【課題を解決するための手段】
【０００９】
本発明の請求項１に記載のミラーシートでは、端末装置の表示部の一部又は全部を覆う透光性フィルムと、前記透光性フィルムの片面側に設けられた金属層とを具備し、前記表示部の消灯時には外部から前記表示部へ入射する光を反射し、また前記表示部の点灯時には前記表示部から出射する光を透過するミラーシートにおいて、前記金属層は、銀及びパラジウムを含んでいることを特徴とする。
【００１０】
また、本発明の請求項２に記載のミラーシートでは、前記金属層は、９６〜９９重量％の銀と、４〜１重量％のパラジウムとを含んでいることを特徴とする。
さらに、本発明の請求項３に記載のミラーシートでは、前記金属層は、９８〜９９重量％の銀と、２〜１重量％のパラジウムとを含んでいることを特徴とする。
【００１１】
さらにまた、本発明の請求項４に記載のミラーシートでは、前記金属層は、プライマー処理層を介して前記透光性フィルムの片面側に設けられていることを特徴とする。
また、本発明の請求項５に記載の端末装置では、情報を表示する表示部を備えた端末装置であって、前記表示部の一部又は全部は、請求項１〜４のいずれかに記載のミラーシートで覆われていることを特徴とする。
【発明の効果】
【００１２】
本発明の請求項１に記載のミラーシートによれば、透光性フィルムの片面側に設けた金属層は銀及びパラジウムを含んでいるので、アルミニウムを透光性フィルムに蒸着させた金属層と比して、ミラーシートの透過率を大幅に増大させることができ、その結果、直射日光などの強い光の下で端末装置を操作する場合でも表示部に表示された情報を鮮明に見ることが可能となる。また、金属層に含まれるパラジウムの作用により、ミラーシートの端部における金属層が酸化するのを防止することができ、その結果、ミラーシートを長期間使用したとしても、高い品質を維持することが可能となる。
【００１３】
また、本発明の請求項２に記載のミラーシートによれば、金属層は、９６〜９９重量％の銀と、４〜１重量％のパラジウムとを含んでいるので、好適な透過率及び反射率を得ることができ、またミラーシートの端部における金属層が酸化するのを防止することが可能となる。
【００１４】
さらに、本発明の請求項３に記載のミラーシートによれば、金属層は、９８〜９９重量％の銀と、２〜１重量％のパラジウムとを含んでいるので、最適な透過率及び反射率を維持することができ、またミラーシートの端部における金属層が酸化するのを確実に防止することが可能となる。
【００１５】
また、本発明の請求項４に記載のミラーシートによれば、金属層は、プライマー処理層を介して透光性フィルムの片面側に設けられているので、金属層と透光性フィルムとの接着性を向上させることができる。その結果、例えば端末装置の表示部に着脱自在に貼着されたミラーシートを、表示部から剥がして再度貼着し直す場合などに、ミラーシートに外力が加わることにより、金属層と透光性フィルムとの間で剥離が生じるのを防止することできる。したがって、ミラーシートを表示部から剥がして貼着し直したり、またミラーシートを表示部から剥がして別の端末装置の表示部に貼着する場合でも、ミラーシートの品質を低下させることなく、ミラーシートを長期間使用したとしても、高い品質を維持することが可能となる。
【００１６】
さらに、本発明の請求項５に記載の端末装置によれば、端末装置の表示部の一部又は全部が、請求項１〜４のいずれかに記載のミラーシートで覆われているので、直射日光などの強い光の下で端末装置を操作する場合でも表示部に表示される情報を鮮明に見ることができ、また、ミラーシートの端部における金属層が酸化するのを防止することができる端末装置を提供することが可能となる。
【発明を実施するための最良の形態】
【００１７】
以下、添付図面を参照して、本発明に従うミラーシートの一実施形態について説明する。図１は、本実施形態によるミラーシートを示す断面図、図２は、剥離シートの一部を剥離した状態でのミラーシートを示す断面図、図３は、ブラインドシートを貼着する前の状態での端末装置の概略斜視図である。
【００１８】
図３を参照して、携帯電話機４（端末装置を構成する）は、画像等の情報を表示する表示部６と、機能キーやテンキーなどから構成される入力操作部１２とを備えている。表示部６は、液晶パネル等のディスプレイ部１４と、バックライト等の光源部（図示せず）とを備えており、文字や画像等の情報がディスプレイ部１４に表示される。入力操作部１２を操作すると、光源部が点灯することによりディスプレイ部１４が点灯し、ディスプレイ部１４に表示される画像等の情報を鮮明に見ることができる。また、入力操作部１２を操作しない状態では、例えば省電力化のため光源部が消灯することによりディスプレイ部１４が消灯し、ディスプレイ部１４に表示された情報がやや見づらい状態となるか、あるいはディスプレイ部１４に何も情報が表示されない状態となる。
【００１９】
このようにして構成された携帯電話機４のディスプレイ部１４には、ミラーシート２が着脱自在に貼着される。ミラーシート２をディスプレイ部１４へ貼着する方法については後述する。以下、ミラーシート２の構造について説明する。
【００２０】
ミラーシート２は、シート状に形成されるとともに可撓性を有し、端末装置４の表示部６の一部又は全部を覆う透光性フィルム８と、透光性フィルム８の片面側に設けられた金属層１０とを具備している。
【００２１】
透光性フィルム８は、フィルム状に形成されるとともに光を透過させる性質（すなわち、透光性）を有し、例えばポリエチレンテレフタレートなどの透明フィルムから形成される。ポリエチレンテレフタレートは曲げ強度及び弾性率が高い素材であるため、例えばミラーシート２を携帯電話機１４のディスプレイ部１４から剥がして、ミラーシート２をディスプレイ部１４へ貼着し直したり、別の携帯電話機（図示せず）に貼着したりする際に、ミラーシート２に皺が生じるのを防止することができる。したがって、ミラーシート２をディスプレイ部１４から剥がしたとしても、ミラーシート２の品質を低下させることがないため、ミラーシート２の幅広い使用方法が可能となる。なお、透光性フィルム８は、ポリエチレンテレフタレートに限られず、ポリエチレンナフタレートなどの他のポリエステル系樹脂、ポリエチレン、ポリプロピレンなどのポリオレフィン系樹脂、ポリ塩化ビニル系樹脂、ポリカーボネート系樹脂、ポリイミド系樹脂、ポリアミド系樹脂及びポリスチレン系樹脂など種々の透明な樹脂で形成することが可能である。
【００２２】
金属層１０は、銀及びパラジウムを含む金属を透光性フィルム８の片面側（図１において透光性フィルム８の下面側）に蒸着することにより形成される。金属層１０を蒸着する際には、まず、アクリル系樹脂等を透光性フィルム８の片面側に塗布してプライマー処理を施すことにより、透光性フィルム８の片面側にプライマー処理層１６を形成する。そして、高真空中で銀及びパラジウムを含む金属を加熱して蒸発させ、プライマー処理層１６を形成した透光性フィルム８の片面側にこの蒸発した金属の薄膜（すなわち、金属層１０）を形成する。このようにして、透光性フィルム８の片面側には、プライマー処理層１６を介して金属層１０が設けられる。
【００２３】
この時、プライマー処理層１６を介さずに、透光性フィルム８の片面側に直接金属層１０を蒸着すると、金属層１０が透光性フィルム８に対して十分に接着しないため、ミラーシート２に外力が加わると金属層１０が透光性フィルム８から剥離してしまう恐れがある。例えば、ミラーシート２を携帯電話機４のディスプレイ部１４から剥がした際に、金属層１０と透光性フィルム８との間で剥離が生じてしまう。そこで、プライマー処理層１６を金属層１０と透光性フィルム８との間に設けることにより、金属層１０と透光性フィルム８との接着性及び接着耐久性を大幅に向上させることができ、これにより金属層１０と透光性フィルム８との間の剥離を防止することが可能となる。
【００２４】
この金属層１０に関し、金属層１０中の銀の構成比率を大きくすると、ミラーシート２の反射率が増大する一方、金属層１０が酸化しやすくなる。また、金属層１０中のパラジウムの構成比率を大きくすると、金属層１０の酸化を確実に防止できる一方、ミラーシート２の反射率が低下してしまい、ミラーの特性が低下する。このようなことから、ミラーシート２の反射率を低下させることなく、且つ金属層１０の酸化を確実に防止するために、金属層１０は、９６〜９９重量％の銀と、４〜１重量％のパラジウムとを含むのが好ましい。この時、金属層１０は、９８〜９９重量％の銀と２〜１重量％のパラジウムとを含むのがより好ましく、特に、９８重量％の銀と２重量％のパラジウムとを含むのが最も好ましい。
【００２５】
９８重量％の銀と２重量％のパラジウムとを含む金属層１０の場合、ミラーシート２の透過率は５８±５％（すなわち、５３〜６３％）となり、また反射率は３８±５％（すなわち、３３〜４３％）となる。したがって、上述した１００重量％のアルミニウムを含む金属層１０の場合と比して透過率が大幅に増大するため、直射日光などの強い光の下で携帯電話機４を操作する場合でも、ディスプレイ部１４に表示される画像等の情報を鮮明に見ることが可能となる。また、ミラーシート２の透過率は金属層１０の厚さによって変化するため、金属層１０の厚さを調整することにより、所望の透過率を有するミラーシート２を得ることが可能となり、この金属層１０は、例えば１２０〜１５０Å程度の厚さに形成される。なお、本実施形態では、金属層１０は銀及びパラジウムを含むこととしたが、これに加えて例えば銅などの他の金属を適宜（例えば、２〜３重量％程度）含ませることも可能である。
【００２６】
また、透光性フィルム８の他面側（図１において透光性フィルムの上面側）には、易接着層１８が設けられている。ミラーシート２の表面側（図１において、ミラーシート２の上面側）の外周部等に、商品名、商品番号、会社名又は広告等の文字等を印刷する場合があるが、透光性フィルム８には印刷用インクが乗りにくいため、透光性フィルム８に直接印刷を施してもきれいに印刷できない場合がある。そこで、易接着層１８を透光性フィルム８の他面側に設けることにより、易接着層１８に印刷用インクが乗りやすくなるため、ミラーシート２の表面側に印刷を施すことが容易となる。
【００２７】
透光性フィルム２の片面側に設けた金属層１０に、アクリル系樹脂等を塗布してトップコート処理を施すことにより、金属層１０の片面側にトップコート処理層２０が設けられる。そして、このトップコート処理層２０を介して、金属層１０の片面側に粘着層２２が設けられる。粘着層２２は、ミラーシート２を携帯電話機４のディスプレイ部１４に着脱自在に貼着するためのものであり、例えば、ゴム系、アクリル系、シリコーン系又はビニルエーテル系等の粘着材で構成され、適度な粘着性を有する。
【００２８】
トップコート処理層２０を介さずに、金属層１０の片面側に粘着層２２を直接的に設けた場合、粘着層２２が金属層１０に対して十分に接着せず、ミラーシート２に外力が加わると金属層１０と粘着層２２との間で剥離が生じ、金属層１０が空気に触れて酸化する恐れがある。そこで、トップコート処理層２０を金属層１０と粘着層２２との間に設けることにより、金属層１０と粘着層２２との接着性を大幅に向上させることができ、金属層１０と粘着層２２との間の剥離を防止することが可能となる。また、トップコート処理層２０により金属層１０の表面が保護されるため、例えばミラーシート２を携帯電話機４のディスプレイ部１４から剥がした際にミラーシート２の粘着層２２側の面を爪で引っ掻くなどして、金属層１０の表面が傷付くのを防止することができる。なお、本実施形態では、トップコート処理層２０にアクリル系樹脂を用いたが、これに限られず、ポリウレタン系樹脂、ポリエステル系樹脂、ポリスチレン系樹脂、エポキシ系樹脂、ポリアミド系樹脂、メラミン系樹脂、シリコーン系樹脂又はフッ素系樹脂などの樹脂をそれぞれ単独で、あるいは２種以上混合して用いることも可能である。
【００２９】
粘着層２２の片面側には、例えば紙や樹脂等で形成された剥離シート２４が着脱自在に貼着されており、粘着層２２のほぼ全域がこの剥離シート２４により覆われている。剥離シート２４は、ミラーシート２の保管時などに、粘着層２２の表面に埃や水分等が付着して粘着性が劣化するのを防止するためのものである。
【００３０】
以上のようにして、ミラーシート２は、易接着層１８、透光性フィルム８、プライマー処理層１６、金属層１０、トップコート処理層２０、粘着層２２及び剥離シート２４が、この順で積層されることにより構成される（図１参照）。
【００３１】
ここで、ミラーシート２を携帯電話機４のディスプレイ部１４に貼着する方法について説明する。まず、剥離シート２４を粘着層２２から剥離して粘着層２２を露出させ（図２参照）、ミラーシート２の粘着層２２側がディスプレイ部１４に向くようにし、ミラーシート２を携帯電話機４のディスプレイ部１４のほぼ全域（全部）を覆うようにして貼着する。この時、ミラーシート２は粘着層２２により適度な粘着力でもってディスプレイ部１４に貼着されているため、例えばミラーシート２を新品のものに交換する際に、爪等でミラーシート２の端部を引っ掛けるなどして、ミラーシート２をディスプレイ部１４から剥がすことができる。なお、本実施形態では、ミラーシート２に粘着層２２を設け、この粘着層２２によりミラーシート２をディスプレイ部１４に貼着するようにしたが、ミラーシート２の裏面側（ディスプレイ部１４に装着される側）に接着剤等を塗布し、この接着剤によりミラーシート２をディスプレイ部１４に固着させ、ミラーシート２を剥がせないようにすることも可能である。
【００３２】
また、ミラーシート２をディスプレイ部１４から剥がす際にミラーシート２に外力が加わっても、金属層１０はプライマー処理層１６を介して透光性フィルム８の片面側に設けられているため、金属層１０と透光性フィルム８との間に剥離が生じる恐れがない。さらに、粘着層２２はトップコート処理層２０を介して金属層１０の片面側に設けられているため、金属層１０と粘着層２２との間に剥離が生じる恐れもない。したがって、ミラーシート２に外力が加わったとしても、透光性フィルム８、金属層１０及び粘着層２２の間で剥離を生じる恐れがなく、ミラーシート２の品質を維持し続けることが可能となる。
【００３３】
なお、本実施形態では、ディスプレイ部１４の全部をミラーシート２で覆うように構成したが、ディスプレイ部１４の一部のみをミラーシート２で覆うようにすることも可能である。例えば、ディスプレイ部１４の上半分のみ、又は下半分のみをミラーシート２で覆うようにしてもよい。また、ミラーシート２の用途に応じてミラーシート２をハサミ等（図示せず）で適当な大きさに切断してもよく、その大きさは適宜設定することが可能である。
【００３４】
次に、ミラーシート２の機能について説明する。ミラーシート２をディスプレイ部１４に貼着することにより、例えば携帯電話機４の電源が切れていたり、あるいは入力操作部１２を操作していない状態ではディスプレイ部１４が消灯している。このような消灯状態においては、ディスプレイ部１４から出射する光はミラーシート２を透過せず、ディスプレイ部１４に表示される画像等の情報はミラーシート２上に映し出されない。また、外部からディスプレイ部１４に入射する光はミラーシート２により反射され、金属層１０に含まれる銀によってミラーシート２はミラーとなる。この時、金属層１０が９８重量％の銀と２重量％のパラジウムとを含む場合、ミラーシート２の反射率は３８±５％（すなわち、３３〜４３％）となって十分な反射率を得ることができるため、例えば外出先などで髪型をチェックしたり、化粧直しをしたい場合などに、入力操作部１２を操作しない状態に維持しておけば、携帯電話機４のディスプレイ部１４を手鏡として用いることが可能となる。
【００３５】
また、携帯電話機４の電源が入っており、例えばメールを送信するため入力操作部１２を操作するとディスプレイ部１４が点灯する。このような点灯状態においては、ディスプレイ部１４から出射される光がミラーシート２を透過し、ディスプレイ部１４に表示される画像等の情報がミラーシート２上に映し出される。この時、ミラーシート２はミラーとはならない。金属層１０が９８重量％の銀と２重量％のパラジウムとを含む場合、ミラーシート２の透過率は５８±５％（すなわち、５３〜６３％）となって高い透過率を得ることができるため、直射日光などの強い光の下で携帯電話機４を操作する場合であっても、ディスプレイ部１４に表示される画像等の情報が見づらいといった従来の問題を解消できるため、晴天の日の屋外でも携帯電話機４を使用することが可能となり、携帯電話機４の利便性を害することがない。
【００３６】
さらに、ミラーシート２の端部における金属層１０は、プライマー処理層１６又はトップコート処理層２０で覆われていないため、外部に露出されることとなる。金属層１０には酸化しやすい性質を有する銀が含まれているが、金属層１０に含まれるパラジウムの作用により、金属層１０が酸化するのを防止することができる。したがって、金属層１０が酸化してミラーシート２の外周部が変色するなどの従来の問題を解消することができ、ミラーシート２を長期間使用したとしても、高い品質を維持することが可能となる。
【００３７】
［実施例及び比較例］
本発明によるミラーシートの優れた効果を確認するために、次のような試験を行った。
実施例１として、９８重量％の銀及び２重量％のパラジウムを含む金属を蒸着した金属層を備えたミラーシートを用い、このミラーシートを携帯電話機のディスプレイ部に貼着した。
【００３８】
また、比較例１として、１００重量％のアルミニウムを蒸着した金属層を備えたミラーシートを用い、このミラーシートを携帯電話機のディスプレイ部に貼着した。
さらに、比較例２として、１００重量％の銀を蒸着した金属層を備えたミラーシートを用い、このミラーシートを携帯電話機のディスプレイ部に貼着した。
【００３９】
そして、実施例１、比較例１及び２を用いて、直射日光の下、日陰の下（屋外）及び屋内でそれぞれ携帯電話機を使用した場合における、ディスプレイ部に表示された情報の見やすさについて試験を行った。この試験の結果は、表１に示すとおりであった。
【００４０】
また、ミラーシートの使用を開始してから１週間後、２週間後及び１ヶ月後のそれぞれの時点での、ミラーシートの端部の酸化による変色の度合いについて試験を行った。この試験の結果は表２に示すとおりであった。
【００４１】
【表１】
2006035575.tif 000003
【表２】
2006035575.tif 000004
表１に示すように、実施例１では、直射日光の下、日陰の下及び屋内のいずれであっても、ディスプレイ部に表示される情報は鮮明に見ることができた。また、比較例１では、屋内ではディスプレイ部に表示される情報は鮮明に見ることができたが、日陰の下では少し見づらい状態となり、また直射日光の下ではほとんど見えなかった。さらに、比較例２では、実施例１と同様に、直射日光の下、日陰の下及び屋内のいずれであっても、ディスプレイ部に表示される情報は鮮明に見ることができた。
【００４２】
表２に示すように、実施例１では、ミラーシートの使用を開始してから１週間後、２週間後及び１ヶ月後のいずれの時点あっても、ミラーシートの端部に変色は見られなかった。また、比較例１では、実施例１と同様、ミラーシートの使用を開始してから１週間後、２週間後及び１ヶ月後のいずれの時点あっても、ミラーシートの端部に変色は見られなかった。さらに、比較例２では、ミラーシートの使用を開始してから１週間後ではミラーシートの端部に少し変色が見られ、またミラーシートの使用を開始してから２週間後ではミラーシートの端部は完全に変色していた。
【００４３】
表１及び表２で示した試験結果から理解されるように、実施例１では、直射日光の下でもディスプレイ部に表示される情報を鮮明に見ることができるとともに、ミラーシートの使用を開始してから１ヶ月経過しても、ミラーシートの端部は変色しなかった。したがって、本発明によるミラーシートは、直射日光の下でも携帯電話機を操作することができ、且つ、ミラーシートを長期間使用したとしても高い品質を維持することができるという優れた効果を有するものである。このような効果は、比較例１及び比較例２すなわち従来のミラーシートでは、決して得ることのできないものである。
【００４４】
なお、本実施形態では、携帯電話機４のディスプレイ部１４にミラーシート２を貼着する場合について説明したが、本発明はこれに限られず、例えば、ＰＨＳ電話機、携帯型ＧＰＳ（Ｇｌｏｂａｌ  Ｐｏｓｉｔｉｏｎｉｎｇ  Ｓｙｓｔｅｍ）、携帯型ゲーム機又は携帯用コンピュータなどの携帯型機器や、デスクトップ型パソコン又はノート型パソコンなどの設置型機器等の種々の端末装置に対しても、本発明によるミラーシートを適用することが可能である。例えば、図示しないが、デスクトップ型パソコンのディスプレイの一部又は全部にミラーシート２を貼着することも可能である。この場合、デスクトップ型パソコンを使用していない時には、ディスプレイの一部又は全部がミラーとなるため、例えば外出前に髪型をチェックできるなど、大変利便性の高いものとなる。
【００４５】
以上、本発明に従うミラーシートの実施形態について説明したが、本発明はかかる実施形態に限定されるものではなく、本発明の範囲を逸脱することなく種々の変形乃至修正が可能である。
【００４６】
例えば、本実施形態では、携帯電話機４のディスプレイ部１４にミラーシート２を貼着する場合について説明したが、ディスプレイ部１４が液晶画面の場合、液晶画面を構成する液晶パネルにミラーシート２又はこれに相当するシート状部材を内蔵することも可能である。
【図面の簡単な説明】
【００４７】
【図１】本発明の一実施形態によるミラーシートを示す断面図。
【図２】剥離シートの一部を剥離した状態でのミラーシートを示す斜視図。
【図３】ブラインドシートを貼着する前の状態での端末装置の概略斜視図。
【符号の説明】
【００４８】
２  ミラーシート
４  端末装置
６  表示部
８  透光性フィルム
１０  金属層
１２  入力表示部
１４  ディスプレイ部
１２  入力操作部
１６  プライマー処理層
１８  易接着層
２０  トップコート処理層
２２  粘着層
２４  剥離シート
【図１】
2006035575.tif 000005
【図２】
2006035575.tif 000006
【図３】
2006035575.tif 000007